(57)【要約】【課題】  成膜される膜厚の均一性が優れた金属膜作製装置及び金属膜作製方法を提供する。【解決手段】  チャンバ１に基板３を設置し、チャンバ１内に配設された金属部材１１の近傍に、ハロゲンを含有する原料ガスを供給すると共に、原料ガスのプラズマ１５を発生させて、ハロゲンのラジカルを生成し、ハロゲンのラジカルにより、金属部材１１をエッチングして、金属部材に含まれる金属成分とハロゲンからなる前駆体１６を生成し、金属部材１１より低い温度に基板３を制御すると共に、基板３の面内の温度分布を、周縁部で低く、中央部で高くし、基板３に前駆体１６を吸着させると共に、吸着された前駆体１６をハロゲンのラジカルにより還元して、金属膜を作製する。【選択図】  図１
2006161060.tif 000002
【特許請求の範囲】
【請求項１】
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記支持台の流路は、前記支持台の周縁部に設けた複数の第１流路と、前記支持台の中心に設けた１つの第２流路と、前記支持台の上面に平行に放射状に形成され、前記複数の第１流路と前記１つの第２流路とを連通する複数の第３流路とを有し、
前記冷媒供給手段から供給される冷媒が、前記複数の第１流路から前記複数の第３流路を経て、前記１つの第２流路へ流通されることを特徴とする金属膜作製装置。
【請求項２】
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記支持台の流路は、前記支持台の周縁部に設けた１つ又は複数の第１流路と、前記支持台の中心に設けた１つの第２流路と、前記支持台の上面に平行に渦巻状に形成され、前記１つ又は複数の第１流路と前記１つの第２流路とを連通する１つ又は複数の第３流路とを有し、
前記冷媒供給手段から供給される冷媒が、前記１つ又は複数の第１流路から前記１つ又は複数の第３流路を経て、前記１つの第２流路へ流通されることを特徴とする金属膜作製装置。
【請求項３】
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記吸着台の上面の中央部に凹部を設けたことを特徴とする金属膜作製装置。
【請求項４】
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記吸着台の上面の中央部を、周縁部より表面粗さを粗くしたことを特徴とする金属膜作製装置。
【請求項５】
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記基板の下方に、前記基板中央部の上方に電磁場を生成する電磁場生成手段を設けたことを特徴とする金属膜作製装置。
【請求項６】
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記吸着台の周囲に、前記基板の周囲を囲うリング部材を設け、
前記基板周縁部における前記ハロゲンのラジカル及び前記前駆体の滞留時間を長くさせるようにしたことを特徴とする金属膜作製装置。
【請求項７】
請求項６に記載の金属膜作製装置において、
前記リング部材に、内周側から外周側へ貫通する複数の貫通孔を設け、
前前記複数の貫通孔により、前記基板周縁部に滞留する前記ハロゲンのラジカル及び前記前駆体を、前記リング部材の外側へ通過させるようにしたことを特徴とする金属膜作製装置。
【請求項８】
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記金属部材と前記基板との間に、中央部の開口面積が大きく、周縁部の開口面積が小さい複数の貫通孔を有し、前記基板に平行な流量配分板を設け、
記基板全面における前記ハロゲンのラジカル及び前記前駆体の滞留時間が同等になるように、前記ハロゲンのラジカル及び前記前駆体の流れを分配したことを特徴とする金属膜作製装置。
【請求項９】
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
前記金属部材より低い温度に前記基板を制御すると共に、前記基板の面内の温度分布を、周縁部で低く、中央部で高くし、
前記基板に前記前駆体を吸着させると共に、吸着された前記前駆体を前記ハロゲンのラジカルにより還元して、金属膜を作製することを特徴とする金属膜作製方法。
【請求項１０】
請求項９に記載の金属膜作製方法において、
前記基板を吸着する吸着台が固着された支持台の内部を流通する冷媒を、前記支持台の上面近傍で、前記支持台の外周側から前記支持台の中心へ流通させて、前記基板の面内の温度分布を、周縁部で低く、中央部で高くすることを特徴とする金属膜作製方法。
【請求項１１】
請求項９に記載の金属膜作製方法において、
前記基板を吸着する吸着台の上面の中央部に、前記基板との熱伝導率を低下させる間隙を設けて、前記基板の面内の温度分布を、周縁部で低く、中央部で高くすることを特徴とする金属膜作製方法。
【請求項１２】
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
前記基板の中央部の上方に電磁場を生成して、前記基板の周縁部への前記ハロゲンのラジカル及び前記前駆体の流れを強くし、
前記金属部材より低い温度に前記基板を制御して、前記基板に前記前駆体を吸着させると共に、吸着された前記前駆体を前記ハロゲンのラジカルにより還元して、金属膜を作製することを特徴とする金属膜作製方法。
【請求項１３】
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
前記基板の周縁部における前記ハロゲンのラジカル及び前記前駆体の滞留時間を長くし、
前記金属部材より低い温度に前記基板を制御し、前記基板に前記前駆体を吸着させると共に、吸着された前記前駆体を前記ハロゲンのラジカルにより還元して、金属膜を作製することを特徴とする金属膜作製方法。
【請求項１４】
請求項１３に記載の金属膜作製方法において、
リング部材又は複数の貫通孔を有するリング部材を、前記基板を囲うように配置して、前記基板の周縁部における前記ハロゲンのラジカル及び前記前駆体の滞留時間を長くすることを特徴とする金属膜作製方法。
【請求項１５】
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
中央部の開口面積が大きく、周縁部の開口面積が小さい複数の貫通孔を有し、前記基板に平行な流量配分板を介して、前記ハロゲンのラジカル及び前記前駆体を前記基板側に供給し、
前記金属部材より低い温度に前記基板を制御し、前記基板に前記前駆体を吸着させると共に、吸着された前記前駆体を前記ハロゲンのラジカルにより還元して、金属膜を作製することを特徴とする金属膜作製方法。
【発明の詳細な説明】
【技術分野】
【０００１】
本発明は、気相成長法により基板の表面に金属膜を作製する金属膜作製装置及び金属膜作製方法に関する。
【背景技術】
【０００２】
従来、気相成長法により金属膜、例えば、銅の薄膜を作製する場合、銅・ヘキサフロロアセチルアセトナト・トリメチルビニルシラン等の液体の有機金属錯体を原料として用い、原料を溶媒に溶かし、熱的な反応を利用して気化して基板に成膜を実施している。
【０００３】
近年、銅等の金属のターゲット材から塩素ラジカルにより塩化物（前駆体）を生成し、生成された塩化物を還元することで成膜を行う塩素化金属還元法という新しいＣＶＤ法が開発されており、金属膜への適用が検討されている（特許文献１参照）。
【０００４】
【特許文献１】特開２００３−２２６９７３号公報
【発明の開示】
【発明が解決しようとする課題】
【０００５】
銅膜等の金属膜が適用される電子デバイスの量産化、高密度化に伴い、銅膜等が成膜される基板も大型化されると共に、成膜される銅膜等に要求される条件も厳しいものとなっており、例えば、膜厚の均一性の条件も更に向上させることが望まれている。
【０００６】
本発明は上記課題に鑑みなされたもので、成膜される膜厚の均一性が優れた金属膜作製装置及び金属膜作製方法を提供することを目的とする。
【課題を解決するための手段】
【０００７】
上記課題を解決する第１の発明に係る金属膜作製装置は、
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記支持台の流路は、前記支持台の周縁部に設けた複数の第１流路と、前記支持台の中心に設けた１つの第２流路と、前記支持台の上面に平行に放射状に形成され、前記複数の第１流路と前記１つの第２流路とを連通する複数の第３流路とを有し、
前記冷媒供給手段から供給される冷媒が、前記複数の第１流路から前記複数の第３流路を経て、前記１つの第２流路へ流通されることを特徴とする。
【０００８】
上記課題を解決する第２の発明に係る金属膜作製装置は、
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記支持台の流路は、前記支持台の周縁部に設けた１つ又は複数の第１流路と、前記支持台の中心に設けた１つの第２流路と、前記支持台の上面に平行に渦巻状に形成され、前記１つ又は複数の第１流路と前記１つの第２流路とを連通する１つ又は複数の第３流路とを有し、
前記冷媒供給手段から供給される冷媒が、前記１つ又は複数の第１流路から前記１つ又は複数の第３流路を経て、前記１つの第２流路へ流通されることを特徴とする。
【０００９】
上記課題を解決する第３の発明に係る金属膜作製装置は、
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記吸着台の上面の中央部に凹部を設けたことを特徴とする。
【００１０】
上記課題を解決する第４の発明に係る金属膜作製装置は、
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記吸着台の上面の中央部を、周縁部より表面粗さを粗くしたことを特徴とする。
【００１１】
上記課題を解決する第５の発明に係る金属膜作製装置は、
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記基板の下方に、前記基板中央部の上方に電磁場を生成する電磁場生成手段を設けたことを特徴とする。
【００１２】
上記課題を解決する第６の発明に係る金属膜作製装置は、
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記吸着台の周囲に、前記基板の周囲を囲うリング部材を設け、
前記基板周縁部における前記ハロゲンのラジカル及び前記前駆体の滞留時間を長くさせるようにしたことを特徴とする。
【００１３】
上記課題を解決する第７の発明に係る金属膜作製装置は、
上記第６の発明に係る金属膜作製装置において、
前記リング部材に、内周側から外周側へ貫通する複数の貫通孔を設け、
前前記複数の貫通孔により、前記基板周縁部に滞留する前記ハロゲンのラジカル及び前記前駆体を、前記リング部材の外側へ通過させるようにしたことを特徴とする。
【００１４】
上記課題を解決する第８の発明に係る金属膜作製装置は、
チャンバと、
前記チャンバの底部に設けられ、内部に流路が形成された支持台と、
前記支持台上に固着され、基板が吸着される吸着台と、
前記支持台の流路に接続され、前記流路に所定温度に制御された冷媒を供給する冷媒供給手段と、
前記チャンバの上方に設けられ、前記基板に対向して設けられた金属部材と、
前記金属部材の近傍に、ハロゲンを含有する原料ガスを供給する原料ガス供給手段と、
前記チャンバ内部に供給された前記原料ガスのプラズマを発生させて、前記ハロゲンのラジカルを生成すると共に、前記金属部材をエッチングして、前記金属部材に含まれる金属成分と前記ハロゲンからなる前駆体を生成するプラズマ発生手段とを備え、
前記金属部材と前記基板との間に、中央部の開口面積が大きく、周縁部の開口面積が小さい複数の貫通孔を有し、前記基板に平行な流量分配板を設け、
記基板全面における前記ハロゲンのラジカル及び前記前駆体の滞留時間が同等になるように、前記ハロゲンのラジカル及び前記前駆体の流れを分配したことを特徴とする。
【００１５】
上記課題を解決する第９の発明に係る金属膜作製方法は、
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
前記金属部材より低い温度に前記基板を制御すると共に、前記基板の面内の温度分布を、周縁部で低く、中央部で高くし、
前記基板に前記前駆体を吸着させると共に、吸着された前記前駆体を前記ハロゲンのラジカルにより還元して、金属膜を作製することを特徴とする。
【００１６】
上記課題を解決する第１０の発明に係る金属膜作製方法は、
上記第９の発明に係る金属膜作製方法において、
前記基板を吸着する吸着台が固着された支持台の内部を流通する冷媒を、前記支持台の上面近傍で、前記支持台の外周側から前記支持台の中心へ流通させて、前記基板の面内の温度分布を、周縁部で低く、中央部で高くすることを特徴とする。
【００１７】
上記課題を解決する第１１の発明に係る金属膜作製方法は、
上記第９の発明に係る金属膜作製方法において、
前記基板を吸着する吸着台の上面の中央部に、前記基板との熱伝導率を低下させる間隙を設けて、前記基板の面内の温度分布を、周縁部で低く、中央部で高くすることを特徴とする。
【００１８】
上記課題を解決する第１２の発明に係る金属膜作製方法は、
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
前記基板の中央部の上方に電磁場を生成して、前記基板の周縁部への前記ハロゲンのラジカル及び前記前駆体の流れを強くし、
前記金属部材より低い温度に前記基板を制御して、前記基板に前記前駆体を吸着させると共に、吸着された前記前駆体を前記ハロゲンのラジカルにより還元して、金属膜を作製することを特徴とする。
【００１９】
上記課題を解決する第１３の発明に係る金属膜作製方法は、
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
前記基板の周縁部における前記ハロゲンのラジカル及び前記前駆体の滞留時間を長くし、
前記金属部材より低い温度に前記基板を制御し、前記基板に前記前駆体を吸着させると共に、吸着された前記前駆体を前記ハロゲンのラジカルにより還元して、金属膜を作製することを特徴とする。
【００２０】
上記課題を解決する第１４の発明に係る金属膜作製方法は、
上記第１３の発明に係る金属膜作製方法において、
リング部材又は複数の貫通孔を有するリング部材を、前記基板を囲うように配置して、前記基板の周縁部における前記ハロゲンのラジカル及び前記前駆体の滞留時間を長くすることを特徴とする。
【００２１】
上記課題を解決する第１５の発明に係る金属膜作製方法は、
チャンバに基板を設置し、
前記チャンバ内に配設された金属部材の近傍に、ハロゲンを含有する原料ガスを供給すると共に、前記原料ガスのプラズマを発生させて、前記ハロゲンのラジカルを生成し、
前記ハロゲンのラジカルにより、前記金属部材をエッチングして、前記金属部材に含まれる金属成分と前記ハロゲンからなる前駆体を生成し、
中央部の開口面積が大きく、周縁部の開口面積が小さい複数の貫通孔を有し、前記基板に平行な流量分配板を介して、前記ハロゲンのラジカル及び前記前駆体を前記基板側に供給し、
前記金属部材より低い温度に前記基板を制御し、前記基板に前記前駆体を吸着させると共に、吸着された前記前駆体を前記ハロゲンのラジカルにより還元して、金属膜を作製することを特徴とする。
【発明の効果】
【００２２】
第１〜第４、第９〜第１１の発明によれば、中央部の基板温度を高くし、基板中央部での還元作用を弱くして、成膜の進行を抑制し、逆に、周縁部の基板温度を低くし、周縁部での還元作用を強くして、周縁部での成膜の進行を促進するので、従来膜厚が厚かった基板中央部での膜厚を薄くし、従来膜厚が薄かった基板周縁部での膜厚を厚くして、成膜の均一性を向上させることができる。
【００２３】
第５、第１２の発明によれば、電磁場により中央部より基板周縁部に流れる反応種の流れを強くするようにしたので、基板周縁部での成膜反応を多くし、従来膜厚が薄かった基板周縁部での膜厚を厚くして、成膜の均一性を向上させることができる。
【００２４】
第６、第７、第１３、第１４の発明によれば、基板周縁部に流れる反応種の滞留時間を長くするようにしたので、基板周縁部での成膜反応を多くし、従来膜厚が薄かった基板周縁部での膜厚を厚くして、成膜の均一性を向上させることができる。
【００２５】
第８、第１５の発明によれば、基板全面で反応種の滞留時間が同等になるように、反応種を分配したので、基板全面での成膜反応の量を同等にして、成膜の均一性を向上させることができる。
【発明を実施するための最良の形態】
【００２６】
本発明では、塩素化金属還元法を用いて、銅等の金属膜を形成する際、成膜される基板の面内の温度分布、成膜反応に用いられる反応種の流れに着目し、これらを適切に制御できるように構成を工夫することで、成膜の均一性をより優れたものにするものである。特に、塩素化金属還元法を用いて成膜される金属膜は、基板中央部の膜厚が厚く、基板周縁部の膜厚が薄くなる傾向がある。これは、塩素化金属還元法を用いて成膜を行う際、基板の中央部ではエッチング作用より還元作用が強く作用して、成膜が促進されるのに対して、基板の周縁部では、還元作用よりエッチング作用が強く作用して、成膜が抑制されるためと考えられる。従って、成膜される基板の面内の温度分布であれば、中央部の基板温度を高くし、基板中央部での還元作用を弱くして、成膜の進行を抑制し、逆に、周縁部の基板温度を低くし、基板周縁部での還元作用を強くして、基板周縁部での成膜の進行を促進することで、成膜の均一性を向上させることができる。又、成膜反応に用いられる反応種の流れであれば、基板中央部より周縁部に流れる反応種の流れを強くするようにしたり、基板周縁部に流れる反応種の滞留時間を長くするようにしたり、基板全面で反応種の滞留時間を同等にするようにすることで、基板周縁部での成膜反応を多くし、基板周縁部での膜厚を厚くしたり、基板全面での成膜反応の量を同等にしたりして、成膜の均一性を向上させることができる。
そこで、本発明に係る金属膜作製装置及び金属膜作製方法の実施形態を、以下に示す図面を用いて、詳細に説明を行う。
【実施例１】
【００２７】
本実施例の金属膜作製装置は、図１に示すように、円筒状に形成された絶縁材料製（例えば、セラミックス等）のチャンバ１と、チャンバ１の底部に設けられた円柱状の支持台２と、支持台２上に設けられ、基板３の吸着を行う吸着台４とを有する。吸着台４としては、例えば、静電気力を用いた、所謂、静電チャック等が用いられる。支持台２の内部には、冷媒が流通する流路５が設けられており、冷媒が冷媒供給装置６（冷媒供給手段）から供給される。支持台２は、冷媒供給装置６から供給される冷媒により、所定温度（例えば、基板３が１００℃乃至２００℃に維持される温度）に制御され、更に、冷媒の流路の配置を工夫することで（後述する図２、図３参照）、支持台２の上面の温度分布、そして、基板３の面内の温度分布を所望の状態へ制御している。なお、冷媒供給装置６に用いられる冷媒としては、上記温度範囲の制御が可能なものであれば、どのような冷媒でもよいが、例えば、高温で（上記温度範囲）の蒸気圧が低く、高温での温度制御に使用可能なパーフルオロポリエーテル等が用いられる。
【００２８】
チャンバ１の上方においては、チャンバ１の上面が開口部とされており、開口部が絶縁材料製（例えば、セラミックス製）の円盤状の天井板７によって塞がれている。天井板７の上方には、天井板７の上面と平行な渦巻状のコイルからなるプラズマアンテナ８が設けられており、プラズマアンテナ８には整合器９、電源１０が接続される。プラズマアンテナ８、整合器９及び電源１０によりプラズマ発生手段が構成されており、整合器９、電源１０からプラズマアンテナ８へ高周波（ＲＦ）を給電することで、チャンバ１内部のガスをプラズマ化する。なお、天井板７によって塞がれたチャンバ１の内部は、図示しない真空装置により所定の圧力に維持される。
【００２９】
更に、チャンバ１の上方においては、チャンバ１の内部の金属部材１１の近傍に、ハロゲン含有する原料ガス（例えば、ヘリウム（Ｈｅ）、アルゴン（Ａｒ）等により濃度が≦５０％、好ましくは１０％程度に希釈された塩素（Ｃｌ2）ガス）を供給するノズル１２が、チャンバ１の筒部に複数設けられており、ノズル１２の上方であり、天井板７の下方には、チャンバ１の内壁から延設された複数の棒部材１１ａを有する金属部材１１が設けられている。各ノズル１２には、各々流量制御器１３が接続されて、原料ガス供給手段として構成されており、制御装置１４から制御命令により原料ガスの流量が制御される。又、金属部材１１は、複数の棒状の金属製（例えば、銅製）の棒部材１１ａから構成されており、各棒部材１１ａは、その先端部が隣接する棒部材１１ａの先端部と接触することなく、チャンバ１の中心に向かって延びるように、その各基端部をチャンバ１の内壁に固定されている。これにより、各棒部材１１ａは電気的に独立した構造となり、プラズマアンテナ８からチャンバ１内に入射される電磁界を、遮蔽することがないようにしている。
【００３０】
上述した金属膜作製装置では、チャンバ１の内部にノズル１２から原料ガスを供給し、プラズマアンテナ８から電磁波をチャンバ１の内部に入射することで、Ｃｌ2ガスがイオン化されてＣｌ2ガスプラズマ（原料ガスプラズマ）１５が発生する。プラズマアンテナ８の下方には導電体である金属部材１１が存在しているが、金属部材１１はプラズマアンテナ８の電気の流れ方向に対して不連続な状態で配置されているので、金属部材１１と基板３との間、即ち、金属部材１１の下側にＣｌ2ガスプラズマ１５が安定して発生するようになっている。Ｃｌ2ガスプラズマ１５によるＣｌラジカルにより、金属部材１１にエッチング反応が生じ、前駆体（ＣｕxＣｌy）１６が生成される。このとき、金属部材１１はＣｌ2ガスプラズマ１５により、基板３の温度よりも高い所定温度（例えば、２００℃乃至４００℃）に維持されている。
【００３１】
チャンバ１の内部で生成された前駆体１６は、金属部材１１よりも低い温度に制御された基板３に運ばれる。基板３に運ばれる前駆体１６は基板３に吸着され、更に、吸着された前駆体１６が、基板３近傍に供給されたＣｌラジカルによる還元反応によりＣｕのみとされて、基板３の表面にＣｕ薄膜１７が生成される。このとき、反応に関与しないガス及びエッチング生成物は、排気口１８から排気される。
【００３２】
このときの主な反応は、次式で表すことができる。なお、以下の反応式において、Ｃｌ*は、塩素ラジカルを表し、（ｓ）は固体状態、（ｇ）はガス状態、（ａｄ）は吸着状態を表す。なお、前駆体１６としては、ＣｕＣｌだけでなく、組成比の異なるＣｕxＣｌyも生成されるが、ここでは代表的な生成種のみを示して、反応式を簡潔にした。
（１）プラズマの解離反応
Ｃｌ2→２Ｃｌ*
（２）エッチング反応
Ｃｕ（ｓ）＋Ｃｌ*→ＣｕＣｌ（ｇ）
（３）基板への吸着反応
ＣｕＣｌ（ｇ）→ＣｕＣｌ（ａｄ）
（４）成膜反応
ＣｕＣｌ（ａｄ）＋Ｃｌ*→Ｃｕ（ｓ）＋Ｃｌ2↑
【００３３】
上記反応において、成膜速度は、基板表面近傍に存在する反応種（ＣｕＣｌ、Ｃｌ*）の流れの強弱や基板温度の高低等の因子に左右され、当然ながら、基板面内の均一性もこのような因子に左右される。逆に、このような因子を制御することが、優れた均一性とするための重要な点であり、本発明では、このような因子を制御するため、後述するような構成を備えている。
【００３４】
なお、上述した金属膜作製装置において、原料ガスとしては、Ｈｅ、Ａｒ等で希釈されたＣｌ2ガスを例に挙げて説明したが、Ｃｌ2ガスを単独で用いたり、ＨＣｌガスを適用することも可能である。ＨＣｌガスを適用した場合、原料ガスプラズマはＨＣｌガスプラズマが生成されるが、金属部材１１のエッチングにより生成される前駆体はＣｕxＣｌyである。従って、原料ガスは塩素を含有するガスであればよく、ＨＣｌガスとＣｌ2ガスとの混合ガスを用いることも可能である。又、原料ガスに含有されるハロゲンとしては、塩素以外に、フッ素（Ｆ）、臭素（Ｂｒ）及びヨウ素（Ｉ）等を適用することが可能である。
【００３５】
又、金属部材１１の材質も、銅（Ｃｕ）に限らず、ハロゲン化物形成金属、好ましくは塩化物形成金属であれば、銀（Ａｇ）、金（Ａｕ）、白金（Ｐｔ）、タンタル（Ｔａ）、チタン（Ｔｉ）、タングステン（Ｗ）等を用いることが可能である。この場合、前駆体はＡｇ、Ａｕ、Ｐｔ、Ｔａ、Ｔｉ、Ｗ等のハロゲン化物（塩化物）となり、基板３の表面に生成される薄膜はＡｇ、Ａｕ、Ｐｔ、Ｔａ、Ｔｉ、Ｗ等になる。
更に、金属部材１１とノズル１２との位置関係についても、必ずしも、金属部材１１がノズル１２の上方に位置する（図１参照）必要はなく、例えば、金属部材１１をノズル１２の下方に配置してもよい。
【００３６】
ここで、図２を用いて、支持台２の構成を説明する。
図２（ａ）は、側面方向の支持台２の構成を示す図であり、図２（ｂ）は、上面方向の支持台２の構成を示す図である。
【００３７】
本実施例の金属膜作製装置において、支持台２の内部には、図２（ａ）、（ｂ）に示すように、支持台２の周縁部近傍に、支持台２の高さ方向に沿って形成された複数の流路５a（第１流路）と、支持台２の中心に、支持台２の高さ方向に沿って形成された１つの流路５ｂ（第２流路）と、支持台２の上面に平行に放射状に形成され、複数の流路５ａと１つの流路５ｂとを連通させる複数の流路５ｃ（第３流路）とが設けられており、冷媒供給装置６から供給される冷媒は、図２（ａ）の矢印で示す向きに流動される。つまり、支持台２の上面側において、支持台２の周縁部側の複数の流路５ａから冷媒が流入され、流入された冷媒が、複数の流路５ｃを半径方向に中心に向かって流通され、そして、中央の１つの流路５ｂから流出される構成である。冷媒供給装置６から供給される冷媒は、冷媒供給装置にて、所定の温度に制御されて支持台２へ供給されるが、冷媒の流量、換言すれば、流路５ａ〜５ｃを通過する冷媒の単位時間当たりの冷媒量を、所定流量以下に設定しており、そのため、支持台２の上面側において、周縁部側の温度が低く、中央部の温度が高くなるような、半径方向に変化する温度分布を形成することが可能となる。
【００３８】
支持台２の内部に設けた流路５を上記構成とすることで、周縁部側の温度が低く、中央部の温度が高くなるような温度分布を支持台２の上面に付与することなり、その結果、吸着台４を介して保持される基板３にも、同様な温度分布を付与することができる。従って、基板３自体が、周縁部の温度が低く、中央部の温度が高くなるような温度分布を有するので、基板中央部での成膜の進行を抑制し、基板周縁部での成膜の進行を促進して、成膜の均一化をより向上させることができる。
【００３９】
上記構成の金属膜作製装置では、Ｃｌ2ガスを用いているため、反応効率が大幅に向上して成膜速度が速くなると共に、コストを大幅に減少させることができ、又、基板３を金属部材１１よりも低い温度に制御しているため、塩素等の不純物の残留を少なくした高品質なＣｕ薄膜１７を生成することができる。そして、これらの利点に加えて、更に、図２に示すような構成により、基板面内の温度分布を制御しているため、均一性の優れた膜厚を成膜することができる。
【実施例２】
【００４０】
本実施例の金属膜作製装置は、実施例１において説明した図１の金属膜作製装置において、支持台２を図３に示す支持台２０としたものである。従って、支持台２０以外の構成は、実施例１と同等であるので、ここでは、支持台２０の構成を説明する。
なお、図３は、上面方向の支持台２の構成を示す図である。
【００４１】
本実施例の金属膜作製装置において、支持台２０の内部には、支持台２０の周縁部近傍に、支持台２０の高さ方向に沿って形成された１つの流路２１a（第１流路）と、支持台２０の中心に、支持台２０の高さ方向に沿って形成された１つの流路２１ｂ（第２流路）と、支持台２０の上面に平行に渦巻状に形成され、１つの流路２１ａと１つの流路２１ｂとを連通させる１つの流路２１ｃ（第３流路）とが設けられており、冷媒供給装置６から供給される冷媒は、図３の矢印で示す向きに流動される。つまり、支持台２０の上面側において、支持台２０の周縁部側の流路２１ａから冷媒が流入され、流入された冷媒が、渦巻状の流路２１ｃを流路に沿って中心に向かって流通され、そして、中央の流路２１ｂから流出される構成である。従って、実施例１の支持台２と同様に、支持台２０の上面側において、周縁部側の温度が低く、中央部の温度が高くなるような、半径方向に変化する温度分布を形成することが可能となる。
【００４２】
支持台２０の内部に設けた流路２１を上記構成とすることで、周縁部側の温度が低く、中央部の温度が高くなるような温度分布を支持台２０の上面に付与することなり、その結果、吸着台４を介して保持される基板３にも、同様な温度分布を付与することができる。従って、基板３自体が、周縁部の温度が低く、中央部の温度が高くなるような温度分布を有するので、基板中央部での成膜の進行を抑制し、基板周縁部での成膜の進行を促進して、成膜の均一化をより向上させることができる。
【００４３】
なお、本実施例では、流入側の流路２１ａを１つだけ設けているが、実施例１と同様に、流入側の流路を複数設けるようにしてもよい。
【実施例３】
【００４４】
本実施例の金属膜作製装置は、図１の金属膜作製装置において、吸着台４を図４に示す構成としたものである。従って、吸着台４以外の構成は、実施例１と同等であるので、ここでは、吸着台４の構成を説明する。
【００４５】
本実施例の金属膜作製装置において、吸着台４には、図４に示すように、基板３と接する吸着台４上面の中央部に、深さの浅い凹部４ａを設けたものである。上面から見た凹部４ａの形状は矩形でもよいが、望ましくは円形がよい。吸着台４上面の中央部に凹部４ａを設けることで、中央部において、吸着台４と基板３との間に間隙を設けることになる。
【００４６】
基板３は、吸着台４を介して支持台２により冷却されており、通常、吸着台４は、支持台２による基板３の冷却効率を向上させるために、吸着台４へ基板３を密着させて、接触性を向上させることで、基板３との熱伝導性を向上させている。ところが、本実施例においては、吸着台４に凹部４ａを設けることにより、基板３と吸着台４との間に間隙が形成され、基板３の中央部における熱伝導性が低下することになる。
【００４７】
吸着台４に中央部に凹部４ａを設けた構成とすることで、基板３の中央部での冷却効率を抑制して、周縁部側の温度が低く、中央部の温度が高くなるような温度分布を基板３に付与することなり、その結果、基板中央部での成膜の進行を抑制し、基板周縁部での成膜の進行を促進して、成膜の均一化をより向上させることができる。
【実施例４】
【００４８】
本実施例の金属膜作製装置も、図１の金属膜作製装置において、吸着台４を図５に示す構成としたものである。従って、吸着台４以外の構成は、実施例１と同等であるので、ここでも、吸着台４の構成を説明する。
【００４９】
本実施例の金属膜作製装置において、吸着台４には、図５に示すように、基板３と接する吸着台４上面の中央部に、表面粗さが周縁部より粗い粗面部４ｂが設けられている。粗面部４ｂの形状も矩形でもよいが、望ましくは円形がよい。吸着台４上面の中央部に粗面部４ｂを設けることで、中央部において、吸着台４と基板３との間に間隙を設けることになる。従って、吸着台４に粗面部４ｂを設けることにより、実施例３と同様に、基板３と吸着台４との密着性が低下し、基板３の中央部における熱伝導性が低下することになる。
【００５０】
吸着台４に粗面部４ｂを設けた構成とすることで、基板３の中央部での冷却効率を抑制して、周縁部側の温度が低く、中央部の温度が高くなるような温度分布を基板３に付与することなり、その結果、基板中央部での成膜の進行を抑制し、基板周縁部での成膜の進行を促進して、成膜の均一化をより向上させることができる。
【００５１】
通常、吸着台４の表面の粗さは、Ｒａ＝０．２μｍ程度に加工されるが、本実施例では、発明者等の知見によると、粗面部４ｂの表面粗さを、Ｒａ＝０．６〜１．０μｍ程度に加工した場合、所望の結果を得ることができた。
【００５２】
なお、吸着台４の表面粗さは、中央部から周縁部への半径方向に、段階的に、粗から密へ変化するように形成するようにしてもよい。
【００５３】
又、上述した実施例３、４において、吸着台４下部の支持台としては、実施例１の支持台２、実施例２の支持台２０のいずれのものを用いてもよいし、又、上面に温度分布を持たない従来の支持台を用いてもよい。
【実施例５】
【００５４】
上記実施例１〜４においては、基板の面内の温度分布を適切に設定することで、成膜の均一性を向上させるものであるが、本実施例を含め、下記実施例６〜８では、成膜反応に用いられる反応種の流れを適切に設定できる構成とすることで、成膜の均一性を向上させるものである。
【００５５】
そこで、本実施例の金属膜作製装置を図６を用いて説明を行う。
なお、本実施例の金属膜作製装置を含め、下記実施例６〜８の金属膜作製装置は、図１の金属膜作製装置と略同等の構成であるので、重複する説明は省略して、相違する構成について説明をおこなう。
【００５６】
本実施例の金属膜作製装置は、基板３の下部中央、具体的には、支持台２の内部の中央部分に、ＬＦアンテナ３１（電磁場生成手段）を設けた点が、図１に示した金属膜作製装置と異なる構成である。ＬＦアンテナ３１には、図示しない整合器及び電源が接続されており、ＬＦアンテナ３１に低周波（ＬＦ）を給電することで、基板３の中央部の上方の空間に、略円錐状の電界分布となる電磁場３２が形成される。通常、プラズマアンテナ８には、ＧＨｚレベルの高周波（ＲＦ）が給電されるが、これに対して、ＬＦアンテナ３１には、より低周波、例えば、ＭＨｚ〜ＫＨｚレベルの周波数が給電される。
【００５７】
上記構成を用いて、基板３の中央部の上方の空間に電磁場３２を形成すると、成膜反応に用いられる反応種３３（例えば、ＣｕＣｌ、Ｃｌのイオン等）は、形成された電磁場３２の外周に沿って周囲に分散され、基板３の周縁部への流れがより強くなる。この結果、基板周縁部での成膜反応を多くし、基板周縁部での薄膜化を抑制して、成膜の均一性を向上させることができる。
【００５８】
なお、ＬＦアンテナ３１の形状としては、形成する電磁場３２の形状を考慮して、適切なものが設定される。又、成膜に用いられる反応種３３によって、ＬＦアンテナ３１の形状、給電する周波数、パワー等が最適に設定される。
【実施例６】
【００５９】
図７に示す本実施例の金属膜作製装置も、実施例５と同様に、成膜の均一性を向上させるため、成膜反応に用いられる反応種の流れを適切に設定できる構成としたものであるが、その具体的構成が、実施例５とは大きく相違するものである。
【００６０】
具体的には、図７に示すように、基板３の周囲、詳細には、吸着台４の周囲に、基板３の周囲を囲う絶縁材料製（例えば、セラミクス等）のリング状のリング部材４１を設けたものである。
【００６１】
上記構成とすると、リング部材４１により基板３の周縁部に、反応種３３の流れの淀みが発生し、基板３の周縁部における反応種３３の流速を低下させることになる。この結果、基板３の周縁部での反応種３３の滞留時間が長くなり、基板周縁部での成膜反応を多くし、基板周縁部での薄膜化を抑制して、成膜の均一性を向上させることができる。
【実施例７】
【００６２】
図８に示す本実施例の金属膜作製装置は、実施例６の金属膜作製装置と略同等の構成のものであり、実施例６と同様に、基板３周縁部の反応種３３の滞留時間を長くすることにより、基板３周縁部での薄膜化を抑制して、成膜の均一性を向上させるものである。実施例６の場合には、反応種３３の滞留時間が長くなり過ぎると、逆に、基板３周縁部での膜厚が厚くなりすぎる可能性があるため、それを適切に制御しようとした構成が本実施例に示したものである。
【００６３】
具体的には、図８に示すように、基板３の周囲、詳細には、吸着台４の周囲に、基板３の周囲を囲う絶縁材料製（例えば、セラミクス等）のリング状の多孔リング部材４２（を設け、多孔リング部材４２を貫通するように形成された複数の貫通孔４２ａにより、反応種３３が滞留しすぎないように、多孔リング部材４２の外側に、反応種３３の流れを導くようにしたものである。
【００６４】
上記構成とすると、多孔リング部材４２により基板３の周縁部に、反応種３３の流れの淀みが発生するが、貫通孔４２ａにより反応種の流れに対する流動抵抗が適切に調整されて、過剰な反応種３３は貫通孔４２ａを通過して、多孔リング部材４２の外側へ流れ出し、基板３の周縁部における反応種３３の流速を適切に低下させることになる。この結果、基板３の周縁部での反応種３３の滞留時間が適切な長さとなり、基板周縁部での成膜反応を適切にし、基板周縁部での薄膜化を抑制して、成膜の均一性を向上させることができる。
【実施例８】
【００６５】
図９に示す本実施例の金属膜作製装置も、実施例６、７と同様に、成膜の均一性を向上させるため、成膜反応に用いられる反応種の流れを適切に設定できる構成としたものであるが、本実施例では、基板全面における反応種の滞留時間を同等とすることに着目しており、その具体的構成が、実施例実施例６、７とは大きく相違するものである。
【００６６】
具体的には、金属部材１１の下方側であり、基板３の上方側に、基板３と平行に、複数の貫通孔４３ａが設けられた絶縁材料製（例えば、セラミクス等）の円盤状の流量分配板４３を設けている。又、複数の貫通孔４３ａは、中央部で、その開口面積が大きく、周縁部で、その開口面積が小さくなるように形成されている。
【００６７】
上記構成とすると、基板３上方の中央部においては、反応種３３の流れを多く分配して、基板３の表面に沿った反応種３３の流速の周方向変化を低減することができる。この結果、基板３の表面上を、その中央部から周縁部に流れる反応種３３の滞留時間が、基板３の半径方向で同等となり、基板３の表面全面において、成膜反応の量を同等にして、成膜の均一性を向上させることができる。
【００６８】
なお、流量分配板４３は、反応種３３が付着しないように、金属部材１１と同等の温度、若しくは、少なくとも、基板３より高い温度に制御されている。但し、このような条件であっても、反応種３３が付着する可能性はあるため、定期的にクリーニングを行うことが望ましい。
【産業上の利用可能性】
【００６９】
本発明は、主に、塩素化金属還元法を用いて、金属膜を形成する際に適用されるものであるが、必ずしも、塩素化金属還元法だけに限定されるものではなく、他の成膜方法、例えば、ＣＶＤ法、ＰＶＤ法等にも適用可能なものである。
【図面の簡単な説明】
【００７０】
【図１】本発明に係る金属膜作成装置の実施形態の一例（実施例１）を示す概略図である。
【図２】図１に示した支持台の構成を示す図である。
【図３】本発明に係る金属膜作成装置の実施形態の他の一例（実施例２）を示す図である。
【図４】本発明に係る金属膜作成装置の実施形態の他の一例（実施例３）を示す図である。
【図５】本発明に係る金属膜作成装置の実施形態の他の一例（実施例４）を示す図である。
【図６】本発明に係る金属膜作成装置の実施形態の他の一例（実施例５）を示す図である。
【図７】本発明に係る金属膜作成装置の実施形態の他の一例（実施例６）を示す図である。
【図８】本発明に係る金属膜作成装置の実施形態の他の一例（実施例７）を示す図である。
【図９】本発明に係る金属膜作成装置の実施形態の他の一例（実施例８）を示す図である。
【符号の説明】
【００７１】
１    チャンバ
２    支持台
３    基板
３ａ  凹部
３ｂ  粗面部
４    吸着台
５（５ａ、５ｂ、５ｃ）  流路
６    冷媒供給装置
７    天井板
８    プラズマアンテナ
９    整合器
１０  電源
１１  金属部材
１２  ノズル
１３  流量制御器
１４  制御装置
１５  プラズマガス
１６  前駆体
１７  金属膜
１８  排気口
２１（２１ａ、２１ｂ、２１ｃ）  流路
３１  ＬＦアンテナ
３２  電磁場
４１  リング部材
４２  多孔リング部材
４３  流量分配板                                                                                          
【図１】
2006161060.tif 000003
【図２】
2006161060.tif 000004
【図３】
2006161060.tif 000005
【図４】
2006161060.tif 000006
【図５】
2006161060.tif 000007
【図６】
2006161060.tif 000008
【図７】
2006161060.tif 000009
【図８】
2006161060.tif 000010
【図９】
2006161060.tif 000011